(57)【要約】      （修正有）【課題】圧電性高分子を様々な形状の高分子圧電材料に成形することができる成型方法と、高分子圧電材料を用いた振動発生装置、およびスピーカーを提供する。【解決手段】圧電性高分子から形成された材料を、圧電性高分子のガラス転移温度以上、結晶化温度未満の温度で成形し、ついで、圧電性高分子の結晶化温度以上の温度で熱処理する。また、圧電性高分子から形成される圧電性部位４と、圧電性部位４の第１の主面に位置する第１電極１４と圧電性部位の第２の主面に位置する第２電極１６とを有する振動発生装置１において、圧電率を１ｐＣ／Ｎ以上とし、かつ（ａ）圧電性部位の厚みに対する長手方向の長さの比を、約１００以上とするか、（ｂ）圧電性部位の厚みに対する湾曲部の曲率半径の比を、約１０以上とするか、あるいは（ｃ）圧電性部位の湾曲部の曲率半径に対する長手方向の長さの比を、約０．０１以上とする。【選択図】図１
2014110595.tif 000002
【特許請求の範囲】
【請求項１】
圧電性高分子から形成された材料を、当該圧電性高分子のガラス転移温度以上、結晶化温度未満の温度で成形し、ついで、上記圧電性高分子の結晶化温度以上の温度で熱処理することを特徴とする、圧電性高分子の成形方法。
【請求項２】
成形を真空成形法にて行う、請求項１記載の成形方法。
【請求項３】
補助プラグにより、圧電性高分子から形成された材料を押し込みながら真空成形を行う、請求項２記載の成形方法。
【請求項４】
圧電性高分子がポリ乳酸または乳酸を構成単位として含む共重合体である、請求項１〜３のいずれかに記載の成形方法。
【請求項５】
成形温度が約５０℃〜１０５℃である、請求項１〜４のいずれかに記載の方法。
【請求項６】
熱処理の温度が、圧電性高分子の結晶化温度以上、融点以下である、請求項１〜５のいずれかに記載の方法。
【請求項７】
熱処理の温度が約８０〜１５０℃である、請求項１〜６のいずれかに記載の方法。
【請求項８】
圧電性高分子から形成された材料が柔軟化剤を含む、請求項１〜７のいずれかに記載の成形方法。
【請求項９】
柔軟化剤が、ＰＭＭＡ−ＰｎＢＡ−ＰＭＭＡブロック共重合体である、請求項８に記載の成形方法。
【請求項１０】
請求項１〜９のいずれかに記載の成形方法により得られる成形体。
【請求項１１】
略円筒形部を有する請求項１０に記載の成形体。
【請求項１２】
圧電性高分子から形成される圧電性部位と、該圧電性部位の第１の主面に位置する第１電極と、該圧電性部位の第２の主面に位置する第２電極とを有する振動発生装置であって、圧電率が０．５ｐＣ／Ｎ以上であり、かつ、下記（ａ）〜（ｃ）：
（ａ）前記圧電性部位の厚みに対する長手方向の長さの比が、約１００以上である、
（ｂ）前記圧電性部位の厚みに対する湾曲部の曲率半径の比が、約１０以上である、
（ｃ）前記圧電性部位の湾曲部の曲率半径に対する長手方向の長さの比が、約０．０１以上である
の少なくとも１つを満たすことを特徴とする振動発生装置。
【請求項１３】
請求項１２に記載の振動発生装置を振動板として備えたスピーカー。
【請求項１４】
振動板の圧電性部位において、圧電率が２ｐＣ／Ｎ以上であり、少なくとも一部が湾曲しており、弾性率が０．１ＧＰａ以上であることを特徴とする、請求項１３に記載のスピーカー。
【請求項１５】
振動板の圧電性部位において、圧電率が約３．５ｐＣ／Ｎ以上であり、弾性率が約１ＧＰａ以上であり、厚みに対する長手方向の比が、約１００以上であることを特徴とする、請求項１３または１４に記載のスピーカー。
【請求項１６】
圧電性高分子がポリ乳酸を含む高分子である、請求項１３〜１５のいずれかに記載のスピーカー。
【請求項１７】
圧電性部位が略円筒形であることを特徴とする、請求項１３〜１６のいずれかに記載のスピーカー。
【請求項１８】
請求項１〜９のいずれかに記載の成形方法を用いて製造される、請求項１２の振動発生装置または請求項１３〜１７のいずれかに記載のスピーカー。
【発明の詳細な説明】
【技術分野】
【０００１】
本発明は、圧電性高分子の成形方法および当該成形方法により得られる成形体に関する。また、本発明は、高分子圧電材料を用いた振動発生装置およびそれを備えたスピーカーに関する。
【背景技術】
【０００２】
従来から、圧電材料として、チタン酸ジルコン酸鉛（ＰＺＴ）等の圧電セラミックスが広く用いられているが、近年、加工性、柔軟性、透明性、軽量性等に優れていることから、ポリフッ化ビニリデン、ポリペプチドおよびポリ乳酸等の圧電性高分子への関心が高まっている。その中でも、特許文献１に開示されるようなヘリカルキラリティを有するポリ乳酸が、ポーリング処理を必要とせず、延伸処理のみで比較的高い圧電性を発現し、さらに長期間圧電率を維持できることから、理想的な圧電性高分子材料として注目されている。
【先行技術文献】
【特許文献】
【０００３】
【特許文献１】特開平５−１５２６３８号公報
【特許文献２】特開２００３−２４４７９２号公報
【発明の概要】
【発明が解決しようとする課題】
【０００４】
ヘリカルキラリティを有する圧電性高分子から形成される高分子圧電材料は、通常、圧電性高分子から形成されたフィルムを、一軸延伸処理することにより、圧電性高分子の分子を配向させることによって得られる。しかしながら、一軸延伸処理により得られる高分子圧電材料は平面状のフィルムであり、その用途はフィルムを加工して得られるものに限られる。
【０００５】
一方、樹脂などの高分子を、所望の形状に形成する方法として、真空成形等の種々の成形法が知られているが、通常の成形法を圧電性高分子に適用した場合、分子が配向せず、良好な圧電性が得られないという問題がある。
【０００６】
そこで、本発明の一の目的は、圧電性高分子を様々な形状の高分子圧電材料に成形することができる成形方法を提供することである。
【０００７】
また、上記のような高分子圧電材料は、圧電スピーカーの振動板として用いることが提案されている。しかしながら、特にポリ乳酸のようなヘリカルキラリティを有する高分子から構成される高分子圧電材料は、ずり圧電性であることから、その振動方向は圧電性高分子の配向方向、すなわち振動板の面に平行な方向であり、空気を強く振動させることができず、高い音圧を得ることができないという問題がある。
【０００８】
この問題を解決する方法として、従来、圧電性フィルムに金属板を貼り合わせてフィルム面に平行な振動を垂直な振動に変換する方法、あるいは、２枚の圧電性フィルムを貼り合わせてバイモルフ型とするなどの方法がある。しかしながら、このような方法は、フィルムを貼り合わせる工程が必要になり製造上不利である。
【０００９】
また、別法として、圧電フィルム振動板を湾曲させて支持することにより、フィルム面に垂直な方向の呼吸振動を生じさせることが知られている（特許文献２）。しかしながら、このような構成としても、音圧−周波数特性を平坦にすることが難しいという別の問題が生じる。
【００１０】
そこで、本発明の別の目的は、簡便な方法で製造可能であり、高い音圧の発生と、平坦な音圧−周波数特性を実現できるスピーカーを提供することである。
【課題を解決するための手段】
【００１１】
本発明者らは、鋭意検討した結果、圧電性高分子を、特定の温度下で成形し、ついで、特定の温度で熱処理することにより、成形体への圧電性の付与と所望の形状への成形を両立できることを見出した。
【００１２】
すなわち、本発明の第１の要旨によれば、圧電性高分子から形成された材料を、当該圧電性高分子のガラス転移温度以上、結晶化温度未満の温度で成形し、ついで、上記圧電性高分子の結晶化温度以上の温度で熱処理することを特徴とする、圧電性高分子の成形方法が提供される。
【００１３】
また、本発明者らは、鋭意検討した結果、高分子圧電材料の厚みに対する、長手方向の比を約１０以上とすることによって、圧電振動に加え、座屈による振動を発生させることが可能であることを見出し、これを圧電スピーカーにおいて振動板として用いることにより、高い音圧の発生と平坦な音圧−周波数特性を実現できることを見出した。
【００１４】
すなわち、本発明の第２の要旨によれば、圧電性高分子から形成される圧電性部位と、該圧電性部位の第１の主面に位置する第１電極と、該圧電性部位の第２の主面に位置する第２電極とを有する振動発生装置であって、前記圧電性部位の厚みに対する長手方向の長さの比が、約１０以上であることを特徴とする振動発生装置が提供される。
【００１５】
また、本発明の第３の要旨によれば、上記振動発生装置を振動板として備えたスピーカーが提供される。
【発明の効果】
【００１６】
本発明の成形方法によれば、圧電性高分子を様々な形状の高分子圧電材料に成形することができる。また、本発明の振動発生装置によれば、座屈による振動を発生させることができ、これをスピーカーにおいて振動板として用いることにより、高い音圧を発生することができ、かつ平坦な音圧−周波数特性を実現することができる。
【図面の簡単な説明】
【００１７】
【図１】図１は、本発明の１つの実施形態における圧電スピーカーの斜視図である。
【図２】図２は、図１のスピーカーの本体部８の斜視図である。
【図３】図３は、図１のスピーカーの側面部４のＡ−Ａ線に沿った断面図である。
【図４】図４は、実施例３、比較例２および比較例３のスピーカーの音圧−周波数特性を示すグラフである。
【発明を実施するための形態】
【００１８】
以下、本発明の圧電性高分子の成形方法について説明する。
【００１９】
なお、本明細書において、「圧電性高分子」とは、その分子が一軸配向した場合に、圧電性を発現し得る高分子を言う。また、「高分子圧電材料」とは、前記圧電性高分子により形成され、圧電性を有する高分子材料を意味する。
【００２０】
本発明の第１の要旨によれば、圧電性高分子から形成された材料を、当該圧電性高分子のガラス転移温度以上、結晶化温度未満の温度で成形し、ついで、上記圧電性高分子の結晶化温度以上の温度で熱処理することを特徴とする、圧電性高分子の成形方法が提供される。
【００２１】
本発明の成形方法に用いられる上記圧電性高分子は、ヘリカルキラリティを有する圧電性高分子である。当該ヘリカルキラリティを有する圧電性高分子としては、ポリ乳酸、ポリペプチド、ポリメチルグルタメート、ポリベンジルグルタメート等のキラリティを持ち主鎖がらせんを描く高分子が挙げられ、ポリ乳酸または乳酸を構成単位として含む共重合体が好ましく、ポリ乳酸がさらに好ましい。当該ポリ乳酸は、Ｌ体またはＤ体のいずれであってもよいが、入手が容易であるＬ体からなるポリ乳酸が好ましい。
【００２２】
本発明の成形方法に付される圧電性高分子から形成された材料は、圧電性高分子を主成分とする材料であり、例えば圧電性高分子の含有量が５０質量％以上、６０質量％以上、７０質量％以上、または８０質量％以上含む材料、あるいは実質的に圧電性高分子から成る材料、例えば圧電性高分子の含有量が９９〜１００質量％である材料が挙げられる。
【００２３】
本発明の成形方法に付される圧電性高分子から形成された材料は、各種成形方法に付すことができる形態であれば特に限定されないが、好ましくはシートまたはフィルムの形態である。当該シートまたはフィルムの厚さは、特に限定されないが、例えば、約１μｍ〜２０ｍｍ、好ましくは約０．０３〜１．０ｍｍ、より好ましくは約０．１〜０．３ｍｍである。
【００２４】
上記圧電性高分子の重量平均分子量は、特に限定されないが、例えばポリ乳酸である場合、好ましくは約１０，０００〜１，０００，０００、より好ましくは約１５，０００〜４００，０００、さらに好ましくは約２０，０００〜２５０，０００である。重量平均分子量を、約１０，０００以上とすることにより、得られる成形体（高分子圧電材料）の機械的強度および弾性を確保することができる。また、重量平均分子量を、約１，０００，０００以下とすることにより、より配向結晶化させることができる。
【００２５】
本発明の成形方法において、真空成形時の温度は、用いる圧電性高分子のガラス転移温度以上、結晶化温度未満の温度である。例えば、重量平均分子量１００，０００のポリ乳酸を用いる場合、当該温度範囲は、約５０℃〜１０５℃であり、好ましくは約７０〜１１０℃、より好ましくは約７５〜１０５℃である。当該温度をガラス転移温度以上にすることにより、真空成形が容易になり、また、真空成型時のフィルムの破損を防止することができる。また、当該温度を結晶化温度以下とすることにより、得られる成形体の圧電率を安定させることができる。
【００２６】
上記「ガラス転移温度」は、示差走査熱量測定 ＤＳＣ（Differential scanning calorimetry）で測定することができる。また、上記「結晶化温度」は、示差走査熱量測定 ＤＳＣ（Differential scanning calorimetry）で測定することができる。
【００２７】
本発明の成形方法は、特に限定されないが、真空成形、圧空成型、射出成形、圧縮成型、ブロー成形等を利用することができるが、好ましくは真空成形が用いられる。
【００２８】
本発明の成形方法は、真空成形で行う場合、（金）型（雌型および雄型を含み、その材質は問わない。以下、総称して単に「金型」という）にセットされた圧電性高分子から形成された材料を、プラグにより、金型と反対の面から金型の内部に向かってプレスし（押し込み）、真空形成を補助してもよい。当該プレス時の圧力は、プレス面積１ｃｍ２あたり、約１４０〜２０，０００ｋｇ、好ましくは約２００〜５，０００ｋｇ、より好ましくは約３００〜２，０００ｋｇの圧力である。プレス圧を前記範囲とすることにより、より高い圧電率を得ることができる。
【００２９】
本発明の方法において「真空」とは、一般的な真空ポンプを用いて得ることのできる圧力を意味しており、具体的には１×１０−３Ｐａ以下の圧力である。
【００３０】
本発明の成形方法においては、後述の所望のリタデーションが得られるような延伸倍率で延伸することが好ましい。
【００３１】
本発明の成形方法は、真空成形後、得られた成形体を熱処理することを含む。当該熱処理の温度は、用いた圧電性高分子の結晶化温度以上、融点または分解温度以下であれば特に限定されないが、好ましくは結晶化温度より約０〜５０℃高い温度、より好ましくは結晶化温度より約３〜２０℃高い温度である。例えば、圧電性高分子がポリ乳酸である場合、当該温度範囲は、約８０〜１５０℃、好ましくは約１００〜１１０℃である。当該温度範囲で熱処理することにより、圧電性高分子の分子の配向が良好な結晶が生成し、より高い圧電率を得ることができる。
【００３２】
上記「融点」は、示差走査熱量測定 ＤＳＣ（Differential scanning calorimetry）により測定することができる。
【００３３】
上記熱処理は、真空成形後の任意のタイミングで行うことができる。例えば、真空成形後、成形体を金型から取り出す前に加熱してもよい。また、真空成形後、成形体を金型から取り出し、加熱炉等の別の加熱手段を用いて熱処理してもよい。
【００３４】
上記熱処理の後、好ましくは、加熱された成形体を、ガラス転移点以下の温度まで急冷する。このように急冷することにより、圧電性に悪影響を及ぼす球晶の生成を抑制することができる。
【００３５】
本発明の成形方法に用いられる圧電性高分子から形成された材料は、柔軟化剤を含んでいてもよい。当該添加剤を用いることにより、フィルムの柔軟性が増し、真空成形が容易になる。
【００３６】
当該柔軟化剤としては、特に限定されないが、圧電性高分子がポリ乳酸である場合、ポリマー末端のカルボン酸基または水酸基との親和性または反応性を有するエラストマーが好ましい。このようなエラストマーとしては、カルボン酸基または水酸基との親和性に優れる官能基、例えばアミン、エポキシ、無水カルボン酸などを付加したスチレン系エラストマー（例えば、ＳＢＳやこれを水素添加して得られるＳＥＢＳ）、同様の官能基を付加したオレフィン系エラストマー、およびポリヒドロキシブチレート系軟質系コポリマー（アミン末端を持つスチレン系エラストマー）などが挙げられる。具体的には、ポリアルキルメタクリレートとポリアルキルアクリレートのブロック共重合体、例えばＰＭＭＡ−ＰｎＢＡ−ＰＭＭＡ（ポリメタクリル酸メチル−ポリアクリル酸ｎ−ブチル−ポリメタクリル酸メチル）ブロック共重合体が挙げられる。当該ブロック共重合体は、例えば株式会社クラレ社製のＬＡ２２５０（商品名）、ＬＡ２１４０（商品名）、ＬＡ４２８５（商品名）等として入手することができる。
【００３７】
上記柔軟化剤の添加量は、圧電性高分子と柔軟化剤の総量に対して、約１〜４０質量％、好ましくは約５〜３０質量％である。当該添加量を約１質量％以上とすることにより、真空成形が容易になる。また、当該添加量を約４０質量％以下とすることにより、得られる成形体の弾性率および圧電率の低下を抑制することができる。
【００３８】
また、本発明の成形方法に用いられる圧電性高分子から形成される材料は、さらに別の添加剤、例えば、着色剤、可塑剤等を含んでいてもよい。
【００３９】
本発明の成形方法により得られる成形体は、圧電性部位を有する。該圧電性部位は、好ましくは１００ｎｍ以上、より好ましくは５００ｎｍ以上、さらに好ましくは１，０００ｎｍ以上のリタデーションを有する。
【００４０】
本発明の成形方法により得られる成形体の形状は、真空成形により得られうる形状であれば特に限定されず、例えば円筒、円錐、三角柱および四角柱などの多角柱、三角錐および四角錐などの多角錐、ドーム形、ならびにこれらを組み合わせた任意の形状であってもよいが、圧電性高分子をより均一に延伸することができる形状、例えば、円筒形が好ましい。
【００４１】
本発明の成形方法により得られる成形体は、高い透明性を確保することができる。
【００４２】
本発明の成形方法により得られる成形体は、圧電性を有し、かつ任意の形状とすることができる。したがって、本発明の成形方法により得られる成形体は、例えば、圧電スピーカー、アクチュエーター、振動発生装置、ハプティクス等に用いることができる。
【００４３】
本発明の第２の要旨によれば、圧電性高分子から形成される圧電性部位と、該圧電性部位の第１の主面に位置する第１電極と、該圧電性部位の第２の主面に位置する第２電極とを有する振動発生装置であって、圧電率が０．５ｐＣ／Ｎ以上であり、かつ、下記（ａ）〜（ｃ）：
（ａ）前記圧電性部位の厚みに対する長手方向の長さの比が、約１００以上である、
（ｂ）前記圧電性部位の厚みに対する湾曲部の曲率半径の比が、約１０以上である、
（ｃ）前記圧電性部位の湾曲部の曲率半径に対する長手方向の長さの比が、約０．０１以上である
の少なくとも１つを満たすことを特徴とする振動発生装置が提供される。
【００４４】
上記圧電性部位の圧電率は、０．５ｐＣ／Ｎ以上であり、好ましくは２ｐＣ／Ｎ以上であり、より好ましくは３ｐＣ／Ｎ以上であり、さらに好ましくは５ｐＣ／Ｎ以上である。
【００４５】
上記圧電性部位の厚みに対する長手方向の長さの比は、約１００以上であり、好ましくは約１，０００以上である。この比を約１００以上とすることにより、座屈による振動を生じることが可能になる。
【００４６】
上記圧電性部位の厚みに対する湾曲部の曲率半径の比は、約１０以上であり、好ましくは約３０以上、より好ましくは５０以上、さらに好ましくは１００以上である。この比を約１０以上とすることにより、座屈による振動を生じることが可能になる。
【００４７】
上記圧電性部位の湾曲部の曲率半径に対する長手方向の長さの比は、約０．０１以上である、好ましくは約０．１以上、より好ましくは１以上である。この比を約０．０１以上とすることにより、座屈による振動を生じることが可能になる。
【００４８】
本発明において、上記の条件（ａ）〜（ｃ）の少なくとも１つを満たせばよいが、同時に２つを満たすことが好ましく、３つ全てを満たすことがより好ましい。また、少なくとも条件（ｂ）を満たすことが好ましく、例えば条件（ｂ）のみ、条件（ａ）と（ｂ）、条件（ｂ）と（ｃ）、または条件（ａ）〜（ｃ）の全てを満たすことが好ましい。
【００４９】
上記圧電性部位において、圧電性高分子は、圧電性部位の長手方向に配向することが好ましい。
【００５０】
上記「座屈」とは、圧電性高分子がずり変形により配向方向に伸びることによる応力によってたわみを生じる現象である。この変形（たわみ）に起因する振動を座屈による振動という。
【００５１】
本発明の第３の要旨によれば、上記本発明の振動発生装置を振動板として備えたスピーカーが提供される。
【００５２】
本発明のスピーカーは、好ましくは、圧電性高分子から形成される圧電性部位と、該圧電性部位の第１の主面に位置する第１電極と、該圧電性部位の第２の主面に位置する第２電極とを有するスピーカーであって、前記圧電性部位において、
（ｉ）圧電率が２ｐＣ／Ｎ以上であり、
（ｉｉ）少なくとも一部が湾曲しており、
（ｉｉｉ）弾性率が０．１ＧＰａ以上であり、かつ
（ｉｖ）下記（ａ’）〜（ｃ’）：
（ａ’）前記圧電性部位の厚みに対する長手方向の長さの比が、約１００以上である、
（ｂ’）前記圧電性部位の厚みに対する湾曲部の曲率半径の比が、約１０以上である、
（ｃ’）前記圧電性部位の湾曲部の曲率半径に対する長手方向の長さの比が、約０．０１以上である
の少なくとも１つを満たすこと
を特徴とする。
【００５３】
本発明において、上記の条件（ａ’）〜（ｃ’）の少なくとも１つを満たせばよいが、同時に２つを満たすことが好ましく、３つ全てを満たすことがより好ましい。また、少なくとも条件（ｂ’）を満たすことが好ましく、例えば条件（ｂ’）のみ、条件（ａ’）と（ｂ’）、条件（ｂ’）と（ｃ’）、または条件（ａ’）〜（ｃ’）の全てを満たすことが好ましい。
【００５４】
以下、本発明のスピーカーについて、図面を参照しながら、詳細に説明する。
【００５５】
本実施形態のスピーカー１を図１に示し、その本体部８の斜視図を図２に示し、その側面部４のＡ−Ａ線に沿った断面図を図３に示す。なお、図３では、第１電極１４および第２電極１６は、実際は薄層であり得るが、厚みを強調して模式的に示している。
【００５６】
図１および図２に示されるように、当該スピーカー１は、円形の開口部を有する底面部２と、当該底面部２の開口部から底面部２に対して略垂直に伸びた円筒状の側面部４と、側面部４の上方の開口部を塞ぐ上面部６とから一体に形成された本体部８を有する。さらに、図３に示されるように、側面部４の内側面１０および外側面１２に、それぞれ、第１電極１４および第２電極１６を有する。
【００５７】
上記スピーカーにおいて、本体部８は、圧電性高分子から形成されるフィルムにより構成される。当該圧電性高分子としては、特に限定されるものではないが、好ましくは上記本発明の成形方法に用いることができるヘリカルキラリティを有する圧電性高分子が挙げられ、より好ましくはポリ乳酸または乳酸を構成単位として含む共重合体、さらに好ましくはポリ乳酸が用いられる。
【００５８】
上記フィルムは、柔軟化剤、着色剤、可塑剤などの添加剤を含んでいてもよい。
【００５９】
側面部４は圧電性を有し、その両主面（すなわち、内側面１０と外側面１２）に設置された第１電極１４と第２電極１６により電圧が印加される。この電圧を変化させることにより、側面部４が振動し、音波が発生する。すなわち、この側面部４が振動板として機能する。
【００６０】
上記の側面部４は、本発明のスピーカーの「圧電性部位」に相当し、好ましくは下記４つの特徴：
（ｉ）約２ｐＣ／Ｎ以上の圧電率を有する；
（ｉｉ）少なくとも一部が湾曲している；
（ｉｉｉ）弾性率が約０．１ＧＰａ以上である；および
（ｉｖ）下記（ａ”）〜（ｃ”）：
（ａ”）厚みに対する長手方向（円筒の高さ方向）の長さの比が、約１００以上である、
（ｂ”）厚みに対する円筒の半径の比が、約１０以上である、
（ｃ”）円筒の半径に対する長手方向の長さの比が、約０．０１以上である
の少なくとも１つを満たす；
を有する。
【００６１】
以下、上記の特徴（ｉ）について説明する。
本実施形態における側面部４では、フィルムを形成するヘリカルキラリティを有する圧電性高分子が円筒の高さ方向に一軸配向しており、これにより側面部４は圧電性を有している。圧電性を有することにより、側面部４の両主面間に電圧が印加されると、フィルムが変形（ずり変形）する。この電圧を変化させることにより側面部は振動する。
【００６２】
本発明において、この圧電性部位の圧電率は、当該圧電性部位を電圧の印加により変形させるのに十分な圧電率であればよく、例えば約２ｐＣ／Ｎ以上、好ましくは約３ｐＣ／Ｎ以上、より好ましくは約４ｐＣ／Ｎ以上、さらに好ましくは約６ｐＣ／Ｎ以上、特に好ましくは約８ｐＣ／Ｎ以上である。
【００６３】
次に、上記の特徴（ｉｉ）について説明する。
本実施形態における側面部４は、略円筒の形状をとることにより湾曲している。このように湾曲することにより、圧電性高分子フィルムに生じるフィルム面に平行な振動（ずり変形）を、フィルムの表面に発現させることが可能になる。このように表面に発現した振動により周囲の空気が振動し、音波となる。
【００６４】
本実施形態において、側面部４の円筒の半径は特に限定されない。当該半径を小さくすると、湾曲の程度が大きくなり、ずり変形により生じる振動を、より効率的にフィルムの表面に発現させることができ、単位面積あたりの音圧を大きくすることができる。一方、当該半径を大きくすると、ずり変形により生じる振動をフィルムの表面に発現させる効率は低くなるが、側面部の表面積、すなわち振動板の表面積が大きくなる。したがって、当該半径は、全体としての音圧を考慮して決定され、例えば、本実施形態においては、側面部４の円筒の半径は、約０．３〜２０ｃｍ、好ましくは約１〜１０ｃｍとすることができる。
【００６５】
なお、本実施形態においては、側面部４は円筒状であるが、本願発明はかかる態様に限定されるものではなく、圧電性部位の少なくとも一部がずり変形により生じる振動を圧電性部位の表面に発現できる程度に湾曲していればよい。例えば、限定するものではないが、圧電性部位の湾曲部は、約０．０５〜１００ｃｍ、例えば約１〜２０ｃｍの曲率半径を有していればよい。
【００６６】
次に、上記の特徴（ｉｉｉ）について説明する。
本実施形態において、側面部４は、約０．１ＧＰａ以上、好ましくは約０．３ＧＰａ以上、より好ましくは約０．５ＧＰａ以上、さらに好ましくは１ＧＰａ以上、特に好ましくは１．５ＧＰａ以上の弾性率を有する。側面部４が約０．１ＧＰａ以上の弾性率を有することにより、周囲の空気をより強く振動させることができる。この結果、高い音圧を得ることが可能になる。
【００６７】
次に、上記の特徴（ｉｖ）について説明する。
本実施形態において、側面部４は、下記（ａ”）〜（ｃ”）：
（ａ”）厚みに対する長手方向（円筒の高さ方向）の長さの比が、約１００以上である；
（ｂ”）厚みに対する円筒の半径の比が、約１０以上である；
（ｃ”）円筒の半径に対する長手方向の長さの比が、約０．０１以上である；
の少なくとも１つを満たす。
【００６８】
上記厚みに対する長手方向（円筒の高さ方向）の長さの比が約１００以上、好ましくは約１，０００以上である。
【００６９】
上記厚みに対する円筒の半径の曲率半径の比は、約１０以上であり、好ましくは約３０以上、より好ましくは５０以上、さらに好ましくは１００以上である。
【００７０】
上記円筒の半径に対する長手方向の長さの比は、約０．０１以上である、好ましくは約０．１以上、より好ましくは１以上である。
【００７１】
上記条件（ａ”）〜（ｃ”）の少なくとも１つを満たすことにより、側面部４は、座屈による振動を生じることが可能になる。このように座屈による振動を生じさせることにより、広い周波数領域にわたり平坦な音圧−周波数特性を得ることができる。
【００７２】
上記の側面部４の長手方向の長さは、特に限定されないが、約０．５〜１００ｃｍ、好ましくは約１〜５０ｃｍ、より好ましくは、約５〜３０ｃｍである。
【００７３】
上記の側面部４の半径は、特に限定されないが、約０．５〜３０ｃｍ、好ましくは約１〜２０ｃｍ、より好ましくは約２〜１０ｃｍである。
【００７４】
上記の側面部４の膜厚は、特に限定されないが、約１μｍ〜５０ｍｍ、好ましくは約０．０１〜１０ｍｍ、より好ましくは約０．１〜１ｍｍ、さらに好ましくは約０．１〜０．３ｍｍである。
【００７５】
上記の側面部４の圧電性部位は、好ましくは１００ｎｍ以上、より好ましくは５００ｎｍ以上、さらに好ましくは１，０００ｎｍ以上のリタデーションを有する。
【００７６】
本発明のスピーカーは、座屈による振動を利用して、音圧および音圧−周波数特性を向上させている。したがって、本発明のスピーカーは、座屈による振動を生じやすくすることにより、より音圧および音圧−周波数特性を向上させることができる。
【００７７】
座屈による振動を生じやすくする方法としては、例えば、圧電性部位に応力を加えることが挙げられる。上記応力は、圧電性部位の長手方向、本実施形態においては円筒の高さ方向に加えることが好ましい。
【００７８】
本実施形態において、側面部４は、その内側面１０および外側面１２に、それぞれ、第１電極１４および第２電極１６を有する。この第１電極１４におよび第２電極１６間により、圧電性を有する側面部４に電圧が印加される。
【００７９】
この第１電極および第２電極を形成する導電性材料は、特に限定されるものではないが、例えばＣｕ、Ａｇ、Ｎｉ等が挙げられる。電極の形成方法は、特に限定されるものではないが、例えば蒸着法が挙げられる。
【００８０】
上記第１電極および第２電極は、それぞれ、圧電性部位のそれぞれの主面の全体に形成されていてもよく、その一部のみに形成されていてもよい。
【００８１】
本実施形態において、底面部２および上面部６は、特に圧電性を有している必要はなく、それ自体が振動を生じるものではないが、それぞれ、側面部４の下端および上端を固定して、側面部４で生じる振動を安定化し、振動の強度を向上させ、音圧および音質を向上させることに寄与する。また、他の周波数領域と比較して、相対的に低い音圧である周波数領域が存在する場合、その音圧を向上させるために、底面部２または上面部６を、その周波数領域で共振を起こすような形態として、より平坦な音圧−周波数特性を得ることができる。
【００８２】
次に、本実施形態のスピーカー１の製造方法を説明する。
【００８３】
本実施形態におけるスピーカーの本体部８は、上記した本発明の成形方法により簡便に製造することができる。すなわち、圧電性高分子から形成されたフィルムを、当該圧電性高分子のガラス転移温度以上、結晶化温度未満の温度で真空成形して本体部８の形状に成形し、ついで、上記圧電性高分子の結晶化温度以上の温度で熱処理することにより、本体部８を製造することができる。
【００８４】
ついで、側面部４の内側面および外側面に導電性金属を蒸着し、第１電極および第２電極を形成し、本実施形態のスピーカー１を得ることができる。
【００８５】
以上、本発明の１つの実施形態について説明したが、本発明は当該実施形態に限定されるものではない。
【００８６】
特に、本発明のスピーカーは、上記した本発明の成形方法を利用して製造できるので、本発明の成形方法で製造可能なあらゆる形状とすることができる。したがって、本発明の成形方法により、圧電性高分子を、例えば、テレビのフレーム、携帯電話または携帯ゲーム機の筐体あるいはそれらの一部として成形してそれらに圧電性を与えることによって、それらにスピーカーとしての機能を付与することができる。
【実施例】
【００８７】
以下の実施例において、本発明についてより具体的に説明するが、本発明はこれら実施例に限定されるものではない。
【００８８】
実施例１
ポリ乳酸フィルム（多木化学株式会社製、分子量１００，０００、厚み１ｍｍのシート状）を、真空成形機にセットした。金型は、半径５ｃｍ、深さ１２ｃｍのものを用いた。上記フィルムを９９．３℃に加温し、フィルムの上面から金型に向かって約２トンの圧力でプラグを押し込みながら、真空成形した。得られた成形体を真空成形機から取り出し、該成形体の形状に対応する冶具に固定し、加熱炉において約１１０℃で５分間熱処理し、ついで、水を張った水槽に入れて急冷し、円筒部の寸法が半径５ｃｍ、高さ１２ｃｍである、図２に対応する成形体を得た。
【００８９】
実施例２
実施例１で用いたポリ乳酸フィルムを、分子量６０，０００、厚み０．５ｍｍのポリ乳酸フィルム（多木化学株式会社製）に変更した以外は、実施例１と同様にして成形体を得た。
【００９０】
比較例１
真空成形時のフィルム温度を１１０℃とし、プラグによる押し込みを行わないこと以外は、実施例１と同様にして成形体を得た。
【００９１】
試験例１
実施例１〜２および比較例１の成形体の円筒部から縦１２０ｍｍ、横５ｍｍの試料を切り出した。この試料を上下に３等分した上部、中部および下部（図２の上側が上部）の圧電率およびリタデーションを測定した。結果を表１に示す。
【００９２】
【表１】
2014110595.tif 000003
【００９３】
表１に示されるように、本発明の成型方法を用いることにより、高い圧電率とリタデーションを有する成形体を得ることができることが確認された。
【００９４】
実施例３
実施例１で用いたポリ乳酸フィルムを、分子量９０，０００、厚み０．１ｍｍのポリ乳酸フィルム（多木化学株式会社製）に変更した以外は、実施例１と同様にして成形体を得た。得られた形成体の側面部の両主面に銅を蒸着して電極を形成し、本発明のスピーカーを作製した。
【００９５】
比較例２
実施例１で用いたポリ乳酸フィルムを、分子量６０，０００、厚み１．５ｍｍのポリ乳酸フィルム（多木化学株式会社製）に変更した以外は、実施例１と同様にして成形体を得た。得られた形成体の側面部の両主面に銅を蒸着して電極を形成し、比較例２のスピーカーを作製した。
【００９６】
比較例３
真空成形時のフィルム温度を１１０℃とし、プラグによる押し込みを行わないこと以外は、実施例１と同様にして成形体を得た。得られた形成体の側面部の両主面に銅を蒸着して電極を形成し、比較例３のスピーカーを作製した。
【００９７】
上記実施例３および比較例２〜３の円筒部の寸法を下記表２に示す。なお、膜厚は円筒の中部における値である。
【表２】
2014110595.tif 000004
【００９８】
試験例２
実施例３および比較例１〜２について、音響測定装置（ＬＡ２５６０、小野測器）を用いて、音圧−周波数特性を測定した。結果を図４に示す。
【００９９】
図４から明らかなように、圧電率が１ｐＣ／Ｎ未満（０．１ｐＣ／Ｎ）である比較例３のスピーカーは、ほぼ全周波数領域で音圧が４０ｄＢを下回っており、スピーカーとして用いるには不十分であった。
【０１００】
また、ｒ／ｄが１０未満（８．３）である比較例２は、周波数１，５００Ｈｚ〜２，５００Ｈｚに大きな音圧ピークが見られ、周波数１，０００Ｈｚ付近の音圧と周波数２，０００Ｈｚ付近の音圧は、約３０ｄＢもの差があった。このピークは共振によるものであると考えられる。
【０１０１】
一方、実施例３のスピーカーは、共振周波数付近以外の領域においても音圧が上昇し、全体として７０ｄＢ以上の音圧であり、周波数１，０００Ｈｚ付近の音圧と周波数２，０００Ｈｚ付近の音圧の差も１０ｄＢ程度に抑えられ、全体として良好な音圧−周波数特性を得ることができることが確認された。これは座屈による振動により、共振周波数以外の周波数領域でも高い音圧が得られるようになった為と考えられる。
【産業上の利用可能性】
【０１０２】
本発明の成形方法は、種々の形状の圧電性材料の成形体を形成することができ、このような成形体は、スピーカー、アクチュエーターなどとして幅広く様々な用途に仕様され得る。
【符号の説明】
【０１０３】
１…スピーカー
２…底面部
４…側面部
６…上面部
８…本体部
１０…内側面
１２…外側面
１４…第１電極
１６…第２電極
【図１】
2014110595.tif 000005
【図２】
2014110595.tif 000006
【図３】
2014110595.tif 000007
【図４】
2014110595.tif 000008